(57)【要約】  真空管のインプレグネイテッド陰極は、アルカリ土類金属の化合物でインプレグネイトされた多孔性ペレット１１の形態における放射部分を含み、該ペレットは耐火性物質からなるディッシュ１２に置かれ、陰極の放射表面を形成する多孔性の金属フォイル１３で塗布される。さらに、ペレットは、かなりインプレグネイトされた領域と、インプレグネイトされていないか又はわずかにインプレグネイトされた領域１０との間に分離表面１８を有し、該分離表面は放射表面と面する少なくとも一つの中空の部分を含む。この分離表面の形状により、陰極の有効寿命が改善される。
2005512294.tif 000002
【特許請求の範囲】
【請求項１】
インプレグネイテッド陰極の放射部分はアルカリ土類金属の化合物でインプレグネイトされた多孔性ペレット１１を含み、該ペレットは耐火性物質からなるディッシュ１２に置かれ、前記陰極の放射表面を形成する多孔性の金属フォイル１３で塗布されたインプレグネイテッド陰極であって、
前記ペレットは、相当にインプレグネイトされた領域と、インプレグネイトされていないか又はわずかにインプレグネイトされた領域１０との間に分離表面１８を有し、該分離表面は前記放射表面と面する少なくとも一つの中空の部分を含むことを特徴とするインプレグネイテッド陰極。
【請求項２】
前記中空部分と前記放射表面との間に位置する空間１０は、いずれの物質も有しない少なくとも一部分であることを特徴とする請求項１に記載のインプレグネイテッド陰極。
【請求項３】
前記中空部分と前記放射表面との間に位置する空間１０は、少なくとも一つのチャンネル３０によって外部空間と通じていることを特徴とする請求項２に記載のインプレグネイテッド陰極。
【請求項４】
前記分離表面の前記中空部分は、前記ペレットのインプレグネイティング剤の選択的な分解によって得られることを特徴とする請求項１に記載のインプレグネイテッド陰極。
【請求項５】
前記中空部分は、球面の一部であることを特徴とする請求項１に記載のインプレグネイテッド陰極。
【請求項６】
前記中空部分の表面エリアは、前記放射表面よりも少なくとも２０％広いことを特徴とする請求項１に記載のインプレグネイテッド陰極。
【請求項７】
前記ペレットの表面は、前記中空部分のまわりで、前記放射物質の拡散に対して密封された金属障壁２１を含むことを特徴とする請求項１乃至６のうち１項に記載のインプレグネイテッド陰極。
【請求項８】
前記金属障壁２１は、高い融点を有する金属合金から構成されることを特徴とする請求項７に記載の陰極。
【請求項９】
請求項１乃至８のいずれか１項に記載の陰極を含むことを特徴とする陰極線管。
【発明の詳細な説明】
【技術分野】
【０００１】
本発明は、陰極線管におけるインプリグネイテッド（impregnated）陰極に関し、より詳細には、有効寿命が改善されたインプリグネイテッド陰極に関する。
【背景技術】
【０００２】
インプリグネイテッド陰極は、電子の放射が可能であるインプレグネイティング剤（impregnating  agent）と呼ばれる、例えば、酸化バリウムなどの金属酸化物から主に構成される物質によってインプレグネイトされる、ペレットとも呼ばれる多孔性の金属体から構成される。一般的に、多孔性の金属体は、例えば、タングステン又はモリブデンなどの耐火性金属からなる。多孔性の金属体は、耐火性物質からなる金属ディッシュ内に位置される。固体の箔の穿孔によって、又は押圧によって、あるいは焼結させて、さらに可能なインプリグネーションによって得られた多孔性の金属フォイルは、ペレット上に置かれる。インプリグネーション物質はペレットと化学的に反応し、例えば、バリウム又は酸化バリウムに基づいた放射物質を生成し、放射物質はペレットで移動しペレットの陰極の放射表面を形成する表面を塗布するために金属フォイルの孔を通過する。
【０００３】
陰極線管の分野において、現在の傾向は、例えば、テレビ分野の高解像度の適用で陰極線管を使用するために、陰極の電流密度の高い増加の方向における多大な増加に向かう。陰極の有効寿命は、陰極に必要とされた電流密度に相当に依存していることを注意する。
【０００４】
様々な方法は、インプレグネイテッド陰極の有効寿命を高めることを提案している。例えば、
−インプレグネイトされたペレットの孔隙率を減少すること、又は操作温度を下げることのいずれかによってバリウムなどの放射物質の遅い蒸発、
−ペレットの容量を増加すること、又はペレット下の貯蔵所を加えることのいずれかによってインプレグネイティング物質及びしたがって放射物質の貯蔵所を増加すること、である。
【０００５】
しかしながら、前述の解決策が低い電流密度での陰極の有効寿命を高めることを可能にするが、該有効寿命は、下記に理由、
−孔隙率が減少した場合、これはインプレグネイティング物質の貯蔵所のサイズの縮小を導く、
−操作温度が下がった場合、電子放射が減少する、
−放射物質が、真空に暴露された放射物質の表面のエリアに比例して蒸発するので、放射物質の流れは、放射表面から放射物質を隔てる距離で減少する、
−ペレット下に貯蔵所を加えることは、大量生産において使用できず、陰極の活性をより長くする、特に高価な解決策である、
において高い電流密度で実質的に変化しない。
【発明の開示】
【発明が解決しようとする課題】
【０００６】
本発明の目的は、放射物質の貯蔵所のサイズではなく放射物質の流れ、特に貯蔵所が空になる率で作用することを可能にする特定の陰極構造である。
【課題を解決するための手段】
【０００７】
この目的を達成するために、本発明によるインプレグネイテッド陰極は、アルカリ土類金属化合物によってインプレグネイトされた多孔性の放射ペレットを含み、該ペレットは耐火性物質から構成されるディッシュに置かれ、且つ陰極の放射表面を形成する多孔性の金属フォイルで塗布されて、該ペレットは多大にインプレグネイトされた領域とインプレグネイトされていないか又はわずかにインプレグネイトされた領域との間に分離表面を有し、該分離表面は放射表面に面する少なくとも一つの中空部分を含むことを特徴とする。
【０００８】
本発明と本発明の利点は、下記の記載及び添付図で良好に理解されるだろう。
【発明を実施するための最良の形態】
【０００９】
従来技術によるインプレグネイテッド陰極は、例えば、米国特許第４，１０１，８００号明細書に記載される。図１によって例示される、この種類の陰極は、例えば、バリウム又はカルシウムなどのアルカリ土類金属の化合物などの放射物質から構成される均質的にインプレグネイトされた多孔性ペレット１を含み、該ペレットはモルブデン又はタンタルなどの耐火性物質から構成されたディッシュ２に挿入される。ペレットは、レーザー溶接又はろう付けによってディッシュに取り付けられる多孔性の金属フォイル３で塗布される。例えば、金属フォイル３は、タングステンなどの金属を押圧し、かつ焼結することによって構成される。ディッシュ２は、陰極の加熱フィラメント４が置かれる内部の中空の円筒状のスリーブ６に固定される。
【００１０】
陰極の操作中に、バリウム及び酸化バリウムなどの放射物質はペレットの孔に生成され、放射表面に向かって移動し、表面のオリフィス５を介してフォイル３を通過する。ペレットによって拡散された蒸発されたバリウムは、フォイル３により前述の移動の経路を継続し、蒸発したバリウムの一部はその上に沈着し、別の部分は蒸気の形態によって通過する。フォイルの孔隙率が低くなると、沈着されるバリウムの部分が多大になる。ペレットの操作温度とほぼ同一である、高温のフォイルために、沈着されたバリウムは非常に迅速に拡散し、表面上に均一になる。穿孔されたフォイルの上部の表面に拡散されたバリウムは、電子を放射する表面として後の行為を行なう。
【００１１】
バリウムの流れは、インプレグネイティング剤とペレットを構成するタングステンなどの物質との間で化学作用によって引き起こされ、この流れは放射表面３によって形成された自由な経路に向かって導かれる。したがって、消耗正面７が形成されて、その表面はペレットの放射表面に対して実質的に平衡である。消耗正面は、放射物質で空にされてフォイル３の下に直接的に位置する領域８と、放射物質の密度が未だ変化されていない深い領域９との間の境界を定義する。消耗正面が移動する間に、陰極の有効寿命において放射表面と実質的に平行な表面を有し、バリウムが放射表面下に位置する深さは、陰極操作の有効寿命につれて次第に増加する。
【００１２】
本発明は、操作中に消耗表面が移動し、一方で、遅い燃焼正面のような消耗表面の初期の表面と実質的に平衡である表面を有することを認識しているという事実に基づく。さらに、バリウムなどの放射物質の流れは、放射表面から放射物質が分離する距離で減少する。この結果は、放射表面から離れて位置するバリウムが使用できないということである。１９８１年にノースホランドパブリッシングカンパニー（North  Holland  Publishing  Company）によって出版されたＡ．Ｍ．シロフ（A.M.Shroff）著の“アプリケーションズ・オブ・サーフェスサイエンス８（Applications  of  Surface  Science  8）”の３６乃至４９頁に記載のように、消耗正面は、法則により放射表面から徐々に離れるにつれて、放射物質の流れ減少し、それによって、流れは陰極が使用されている時間の平方根に反比例する。
【００１３】
２つの現象は、放射物質の流れでの減少を引き起こし、
−化学反応の残存物が孔に徐々に蓄積するので、バリウムになる表面への酸化バリウムの拡散は、ますます困難である。
【００１４】
−消耗表面が放射表面から徐々に移動して離れるにつれて、放射物質は、分離に比例して増加する真空に対して暴露された放射表面の表面エリアに対して比例して蒸発する。
【００１５】
−消耗表面が放射表面から徐々に移動して離れるにつれて、放射物質はより長い距離に沿って拡散しなければならず、その経路においては、表面に達する物質の量をさらに減少させる距離で増加する金属表面を塗布する傾向がある。
【００１６】
本発明は、ペレット又はペレットの孔隙率あるいはペレットの操作温度で生じる化学現象を変更せずに上述の解決策を提供する。
【００１７】
図２で示されるように、本発明は、幾何学的に放射物質源の機能と放射表面の機能幾との間の放射物質の流れを増幅するように、放射物質源の機能と放射表面の機能を分離する。
【００１８】
このために、陰極はディッシュ１２に挿入された放射ペレット１１から構成される。ペレットは、例えば、タングステン粉末を押圧し且つ焼結することによって構成される、多孔性の金属フォイル１３で塗布され、該金属フォイルはインプレグネイティング物質で有利にインプレグネイトされてよい。
【００１９】
製造段階において、ペレット１１は、多大にインプレグネイトされた領域１９と、わずかにインプレグネイトされたか又はまったくインプレグネイトされない領域１０とを有する特定の特質を有する。前述の２つの領域間の分離表面１８は、窪んでおり、且つ陰極の放射表面を形成するフォイル１３とペレットの多大にインプレグネイトされた部分１９との間の少なくとも１つの中空を有する幾何学的な特性を有する。
【００２０】
図２に例示された実施態様において、分離表面１８はペレットの中心で配置された半球の窪みを有する。ペレット１１は、好ましくは、１５％と３５％との間の孔隙率を有し、１．３ｍｍの直径１６を有する。ペレット１１の深さ１４は０．６ｍｍであり、その中心に位置する穴１０は０．７ｍｍの直径を有する。金属フォイル１３はペレット上に位置し、１５％と３５％との間の孔隙率及び２０μｍ乃至５０μｍの厚さを有してインプレグネイトされていても、又はインプレグネイトされていなくともよく、フォイルは、好ましくは、オスミウム／ルテニウムなどの合金の層で塗布されるか、又は電子の動作機能を低めるイリジウムで塗布される。ペレットは、例えば、レーザー溶接によって円筒状のスリーブに固定されたディッシュ１２に挿入される。
【００２１】
フォイル１３とペレットは、それらの周辺表面及び取り巻き領域１０と接続するモリブデン及びルテニウムなどの高い融点の金属が主成分のろう付けされた結合２１によって、互いに固定される。モリブデン／ルテニウムを基にした混合物は、溶媒と混合した粉末から調製でき、次いで、数μｍの厚さの層に適用され、最終的に、フォイルを押圧し、且つ既にインプレグネイトされたペレットを互いに押圧する一方で、レーザーを使用して溶解される。
【００２２】
この手法において、消耗正面は半球表面１８で初期に形成されて、ろう付けされた結合２１は、ペレットから来る放射物質を通過しない障壁を形成する。次いで、消耗正面は移動し、一方で残りは半球表面に対して平行であり、その表面は、
【００２３】
【数１】
2005512294.tif 000003
式中ｄは初期位置からの正面の距離であり、Ａはペレットの孔隙率及び操作温度に依存する係数であり、ｔは時間である、
のタイプの法則にしたがってペレットへ徐々に押し込まれるとともに、増加するだろう。
【００２４】
次いで、正面の表面エリアは、
【００２５】
【数２】
2005512294.tif 000004
式中、Ｒは表面１８の初期半径であり、Ｋは表面１８によって表される球体の部分によって定義される定数係数である、
のタイプの法則にしたがって増加するだろう。
【００２６】
したがって、ペレット使用の時間での放射物質の流れの依存が修正され、陰極使用の時間での消耗正面の表面エリアの増加は、大量の放射物質を多大に含むインプレグネイトされたペレットの広大な領域を徐々にもたらし、この影響は、発明の構造において、有用な放射物質の流れが図１の構造よりもさらにゆっくり減少するように上述した放射物質の流れを減少させる自然な影響を平衡させる。この利点が時間につれて増加することはさらに注意されるだろう。
【００２７】
下記の表は、バリウムの流れの場合と、図１で例示した従来技術における陰極放射の場合と、本発明の場合における、消耗正面の変化を示す。
【００２８】
【表１】
2005512294.tif 000005
陰極放射の下限を５１００μＡに設定することによって、陰極の有効寿命は、従来技術の陰極の８０週から本発明の陰極の１５０週まで延びたことを認識できる。
【００２９】
初期の半球表面１８を生成するために、均質的なインプレグネイトされたペレットで開始することが可能であり、ペレットの上面部分、例えばその上面の周辺領域をマスキングした後に、インプレグネイティング剤の空間的に制御された分解は、ほとんどわずかなインプレグネイティング剤又はインプレグネイティング剤をまったく使用せずに半球の領域を生成するように実行される。
【００３０】
さらに、例えば、押すことにより、任意の物質がない半球の領域１０が機械的に生成されるペレット１１からこの分離表面１８を生じることは可能であり、次いで、均質的にインプレグネイトされる。この実施態様において、放射物質は蒸気の形態で穴１０を交差し、既に記載した実施態様のように孔の表面を塗布すべきではない。この場合、上記した種類の陰極が備えられた陰極線管が真空下に置かれ、特にペレットを塗布するフォイル１３が多孔性であり、放射物質でインプレグネイトされる際に問題が生じるかもしれず、次いで、圧力低下が、空気を含有する領域１０と管内に普及している前進的な真空と間で生じ、圧力低下はフォイル１３の破損を引き起こすかもしれない。図３は、上述の問題の解決策を提供する本発明の実施態様を例示し、穴１０は、陰極の外側に対して穴に接続するインプレグネイトされたペレット１１で生成された少なくとも一つのチャンネル３０の手段によって外部圧力に設定される。
【００３１】
すべての場合において、陰極の有効寿命を延ばす相当の効果を得るために、初期の分離表面１８の表面エリアが陰極の放射表面よりも少なくとも２０％大きいことが望ましい。
【００３２】
上記の実施態様は制限されないが、インプレグネイトされたペレットの表面上に数多の窪んだ穴を提供するか、又はトーラスの半分の形状の表面によって半球の穴を置き換えることが有利に可能である。
【図面の簡単な説明】
【００３３】
【図１】従来技術によるインプレグネイテッド陰極の実施態様を例示する図である。
【図２】本発明の第一実施態様を示す。
【図３】本発明による陰極の変形の実施態様を例示する図である。
【図１】
2005512294.tif 000006
【図２】
2005512294.tif 000007
【図３】
2005512294.tif 000008
【国際調査報告】
2005512294.tif 000009
2005512294.tif 000010
2005512294.tif 000011